КЕРАМИЧЕСКАЯ МАССА
CERAMIC MASS

Изобретение относится к промышленности строительных материалов и касается составов керамических масс для производства кирпича.
Известна керамическая масса, включающая глину и измельченный брак кирпича после сушки (необожженную кирпичную муку) [1].
Задача изобретения состоит в повышении качества кирпича.
Технический результат достигается тем, что керамическая масса, содержащая глину, измельченный брак кирпича после сушки, дополнительно содержит вулканический пепел при следующем соотношении компонентов, мас.%: глина 74,5-84,5; измельченный брак кирпича после сушки 0,1-1,0; вулканический пепел 15,0-25,0.
2
2
3
2
3
3
2
2
3
2
3
2
2
2
2
3
2
3
3
Для приготовления керамической массы могут быть использованы разнообразные глины: бентониты, содержащие, мас.%: SiO 64,7-73,0; AlO 9,87-13,41; FeO 1,92-2,72; СаО 0,98-1,6; MgO 2,13-2,99; SO 0,51-0,81; п.п.п. 11,45-14,32; лессы, содержащие, мас.%; SiO 50,58-55,08; AlO 11,58-13,16; FeO 3,72-5,19; СаО 12,2-14,86; MgO 2,3-3,03; NaO 1,44-3,88; KO 0,73-0,94; п.п.п. 2,53-5,3; глинистые сланцы следующего состава, мас.%: SiO 47,2-61,57; AlO 13,63-18,37; FеО 6,0-7,8; СаО 2,49-13,79; MgO 1,85-3,4; SO 0,26-1,37; п.п.п. 6,24-13,51.
2
2
2
3
2
3
2
2
2
5
3
2 аморф
2 кварц
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%; SiO 71,6; TiO 0,31; AlO 14,29; FeO 2,26; MnO 0,04; СаО 1,8; MgO 0,7; KO 3,54; NaO 3,42; PO 0,08; SO 0,05; п.п.п. 2,02; SiO4,8; SiO 10,44.
Составы керамической массы приведены в таблице.
Компоненты
Состав, мас.%
1
2
3
4
Глина
84,5
80,0
77,0
74,5
Измельченный брак кирпича после сушки
0,5
0,1
1,0
0,5
Вулканический пепел
15,0
19,9
22,0
25,0
Керамическую массу приготавливают следующим образом.
Увлажняют, тщательно разминают глину. Брак кирпича после сушки и вулканический пепел подвергают помолу до полного прохождения через сетку №0,14, затем смешивают их с глиной. Влажность полученной керамической массы выбирают в пределах 18-25%. Из керамической массы формуют, пластическим способом кирпичи-сырцы, которые сушат. Изделия, имеющие влажность 1-6%, направляют на обжиг, который осуществляют при температуре 950-1050°С.
Кирпич, полученный из керамической массы, не имеет искривлений граней и ребер, сквозных трещин на ложковых гранах.
Источник информации
1. Гехт Г. Керамика. / Пер. с нем. - Л.-М.: Главная редакция химической литературы, 1938. - С.160.